Способ получения наноразмерного порошка карбида кремния

r
r
1. Способ получения наноразмерного порошка карбида кремния, характеризующегося высокой дисперсностью и высокой чистотой, заключающийся в том, что на основе раствора, содержащего воду, водорастворимое низкомолекулярное органическое вещество с молекулярной массой M<500, водорастворимое высокомолекулярное органическое вещество с молекулярной массой M>5000, эфир ортокремневой кислоты, а также органическую кислоту, имеющую десятичный логарифм константы кислотности pKa = 1÷5, получают органо-кремнеземный коллоидный раствор, который сушат при температуре 20÷400°С при атмосферном или пониженном давлении, затем проводят предварительный отжиг полученной сухой смеси при температуре 6000÷1000°С, затем полученную смесь нагревают до 1200÷1400°С и выдерживают при указанной температуре в течение 1÷24 ч, затем охлаждают, полученный наноразмерный порошок карбида кремния очищают от углерода, диоксида кремния и примесей соединений металлов путем последовательной обработки окислителями, водой, фтороводородной кислотой и иными разбавленными минеральными кислотами в любой последовательности, однократно или многократно.
r
2. Способ по п. 1, отличающийся тем, что в качестве водорастворимого низкомолекулярного органического вещества с молекулярной массой M<500 используют природные углеводы или их смеси.
r
3. Способ по п. 1, отличающийся тем, что в качестве высокомолекулярного органического вещества с молекулярной массой M>5000 используют водорастворимые полимеры или их смеси.
4. Способ по п. 1, отличающийся тем, что в качестве в качестве органической кислоты, имеющей десятичный логарифм константы кислотности pKa = 1÷5, используют кислоты, состоящие только из атомов углерода, кислорода и водорода
5. Способ по п. 1, отличающийся тем, что в качестве эфира ортокремневой кислоты используют тетраэтоксисилан либо олигомеры тетраэтоксисилана.
6. Способ по п. 1, отличающийся тем, что полученный наноразмерный порошок карбида кремния очищают от углерода путем обработки воздухом, кислородом или другими газообразными окислителями при температурах 200÷700°С при атмосферном давлении.
7. Способ по п. 1, отличающийся тем, что полученный наноразмерный порошок карбида кремния очищают от углерода путем обработки водными растворами азотной кислоты при температуре 150÷250°С при повышенном давлении.